(57)【特許請求の範囲】
【請求項１】
重量パーセントで、Ｃｒ６−７、Ｃｏ７．５、Ｍｏ１．５−２．０、Ｗ５−６．５、Ｔａ６．５、Ａｌ６．２、Ｒｅ１．５−２．０、Ｈｆ０．１５−０．６、Ｃ０．０３−０．０５、Ｂ０．００４、残部としてニッケル及び不可避不純物からなり、
前記Ｗの重量％及び前記Ｍｏの重量％の合計に対する前記Ｒｅの重量％で定義されるＲｅ比率が０．３未満である、ニッケル基超合金組成物。
【請求項２】
重量パーセントで、Ｃｒ６．０、Ｍｏ２．０、Ｗ６．０、Ｒｅ１．５である、請求項１に記載のニッケル基超合金組成物。
【請求項３】
前記Ｒｅ比率は０．２７未満である、請求項１又は２に記載のニッケル基超合金組成物。
【請求項４】
重量パーセントで、Ｃｒ６−７、Ｃｏ７．５、Ｍｏ１．５−２．０、Ｗ５−６．５、Ｔａ６．５、Ａｌ６．２、Ｒｅ１．５−２．０、Ｈｆ０．１５−０．６、Ｃ０．０３−０．０５、Ｂ０．００４、残部としてニッケル及び不可避不純物からなる超合金を含むニッケル基単結晶物品。
【請求項５】
前記超合金は、前記Ｗの重量％及び前記Ｍｏの重量％の合計に対する前記Ｒｅの重量％で定義される、０．３未満のＲｅ比率を持つ、請求項４に記載のニッケル基単結晶物品。
【請求項６】
前記超合金は、重量パーセントで、Ｃｒ６．０、Ｃｏ７．５、Ｍｏ２．０、Ｗ６．０である、請求項４又は５に記載のニッケル基単結晶物品。
【請求項７】
重量パーセントで、Ｃｒ６−７、Ｃｏ７．５、Ｍｏ１．５−２．０、Ｗ５−６．５、Ｔａ６．５、Ａｌ６．２、Ｒｅ１．５−２．０、Ｈｆ０．１５−０．６、Ｃ０．０３−０．０５、Ｂ０．００４、残部としてニッケル及び不可避不純物からなり、
前記Ｗの重量％及び前記Ｍｏの重量％の合計に対する前記Ｒｅの重量％で定義されるＲｅ比率が０．３未満であるニッケル基超合金組成物から鋳造されたガスタービンエンジン部品。
【請求項８】
単結晶物品として鋳造された、請求項７に記載のガスタービンエンジン部品。
【請求項９】
一方向凝固物品である、請求項７に記載のガスタービンエンジン部品。
【請求項１０】
重量パーセントで、Ｃｒ６．０、Ｍｏ２．０、Ｗ６．０、Ｒｅ１．５である、請求項７乃至９のいずれか１項に記載のガスタービンエンジン部品。
【発明の詳細な説明】
【技術分野】
【０００１】
本発明は概して、ニッケル基超合金及びニッケル基超合金を含む製品に関する。開示の実施形態は、回転タービン翼等の、航空エンジンの最も熱く最も厳しい部位に配置される物品の使用に特に適する。開示の他の実施形態は、タービンのノズル及びシュラウド等の、クリープ制限のない用途への使用により適する。
【背景技術】
【０００２】
ガスタービンエンジンの効率は様々なエンジン部品の動作温度に著しく依存しており、動作温度が高くなると効率が向上する。高い効率を探求することは、その構造的完全性を維持しながら更に高い温度に耐えることが可能な超合金の開発に通ずる。
【０００３】
ニッケル基超合金はタービンの翼、ノズル及びシュラウドの用途において航空エンジン全体に広く用いられる。エンジン性能の改善を目的とする航空エンジン設計は、より高い温度性能を持つ合金を必要とする。シュラウド及びノズルの用途は、翼用途と同程度の耐高温クリープ性を必要としないが、熱機械的損傷及び環境悪化に対する同様の耐性を必要とする。超合金は、その融点の９０％までの強度を維持し、優れた環境抵抗を持つため、これらの厳しい用途に使用される。
【０００４】
単結晶（ＳＣ）超合金は、合金の組成及び性能における類似性に基づいて「第四世代」に分けられ得る。いわゆる「第一世代」ＳＣ超合金を明確に表す特徴は、合金化元素レニウム（Ｒｅ）がないことである。例えば、米国特許第５，１５４，８８４号、第５，３９９，３１３号、第４，５８２，５４８号及び第４，２０９，３４８号はそれぞれ、実質的にＲｅがない超合金組成物を開示する。
【０００５】
代表的なＳＣニッケル基超合金は、Ｃｏ６．０−７．０％、Ｃｒ７．０−８．０％、Ｍｏ１．８−２．２％、Ｗ５．０−６．５％、Ｔａ７．５−８．５％、Ａｌ５．１−５．５％、Ｔｉ１．０−１．４％、Ｂ最大０．０１％、Ｚｒ最大０．０１％及び残部が原則的にＮｉ及びＣであり、Ｃは最大０．０１％（１００ｐｐｍ）と特定される組成を有するＡＭ１として当該技術分野で公知である。Ｒｅｎｅ  Ｎ４超合金及びＡＭ１超合金の２１５０°Ｆでのマッハ１速度サイクル酸化試験データを、比較するために添付の図面において提供する。
【０００６】
超合金組成物への約３重量％のＲｅの追加は、クリープ破断性能において約５０°Ｆ（２８℃）の改善及び付随する疲労に対する効果をもたらすことが発見された。ＣＭＳＸ−４、ＰＷＡ−１４８４及びＲｅｎｅ  Ｎ５等の合金製品は全て約３重量％のＲｅを含む。これらの「第二世代」合金は、例えば米国特許第４，７１９，０８０号、第４，６４３，７８２号、第６，０７４，６０２号及び第６，４４４，０５７号に開示される。
【０００７】
米国特許第４，７１９，０８０号は、Ｐ＝−２００Ｃｒ＋８０Ｍｏ−２０Ｍｏ２−２５０Ｔｉ２−５０（Ｔｉ×Ｔａ）＋１５Ｃｂ＋２００Ｗ−１４Ｗ２＋３０Ｔａ−１．５Ｔａ２＋２．５Ｃｏ＋１２００Ａｌ−１００Ａｌ２＋１００Ｒｅ＋１０００Ｈｆ−２０００Ｈｆ２＋７００Ｈｆ３−２０００Ｖ−５００Ｃ−１５０００Ｂ−５００Ｚｒで定義される「Ｐ値」と呼ばれる組成成分間の関連性を開示している。この特許は、より高い「Ｐ値」が、安定性、熱処理性並びに酸化及び腐食に対する耐性と相まって高い強度と相関することを強調している。特に、この特許で開示される超合金組成物は、３３６０よりも高い「Ｐ値」に制約される。
【０００８】
米国特許第６，０７４，６０２号は、単結晶鋳造に適したニッケル基超合金に関する。ここで開示される超合金は、重量％で、Ｃｒ５−１０、Ｃｏ５−１０、Ｍｏ０−２、Ｗ３−８、Ｔａ３−８、Ｔｉ０−２、Ａｌ５−７、Ｒｅ６以下、Ｈｆ０．０８−０．２、Ｃ０．０３−０．０７、Ｂ０．００３−０．００６、Ｙ０．０−０．０４、残部としてニッケル及び不可避不純物を含む。これらの超合金は、第一世代ニッケル基超合金と比較すると、応力破断強度並びに低サイクル及び高サイクル疲労特性に基づく温度性能の上昇を示す。更にこの超合金は、サイクル酸化劣化及び高温腐食に対して第一世代超合金より良い耐性を示す。
【０００９】
米国特許第５，１５１，２４９号、第５，３６６，６９５号、第６，００７，６４５号及び第６，９６６，９５６号は、第三及び第四世代の超合金に関する。一般に、第三世代超合金は約６重量％のＲｅを含むことを特徴とし、第四世代超合金は約６重量％のＲｅ並びに合金化元素Ｒｕを含む。これらの超合金組成物は、機械的性能の点でＲｅ添加の増加の意義を示す。
【００１０】
第一世代ＳＣ超合金は、熱的・機械的損傷（ＴＭＦ）に対する耐性、あるいはタービンのノズル及びシュラウド等の多くの高温部品において必要な環境抵抗を持たない。また、第一世代ＳＣ超合金は、これらの部品の許容可能な耐高温酸化性を持たない。
【００１１】
現在、航空エンジンは、増加する高温部の用途に、主に第二世代の超合金を用いている。合金化元素Ｒｅはこの種類の超合金で知られる最も強力な固溶体強化剤であるため、合金化添加物として、ＳＣ及び柱状粒子一方向凝固（ＤＳ）超合金に広く用いられている。第二世代超合金は、満足できる機械特性によりバランスのとれた非常に優れた高温酸化性能を示す。
【００１２】
低Ｒｅ含量の公知の超合金組成物は、第二世代超合金から得られる性能を提供できていない。特に、米国特許第４，７１９，０８０号において、２．９％未満のＲｅを有するある合金（すなわち、Ｂ１）のデータは、第一世代、すなわちＲｅを含まない超合金と同程度の特性を示す。従って、超合金組成物の開発において、少なくとも３重量％のＲｅを用いて、耐酸化性及び高温強度の満足できるバランスを得られる傾向がある。
【００１３】
しかしながら、原料のコスト及び特にＲｅの世界的不足により、第二世代超合金の立証された機械特性の改善及び耐酸化性を提供できる超合金組成物を、低いＲｅ水準、好ましくは０％であるが、開発する上での課題が生じる。これまで、第二世代の特性は、３重量％未満のＲｅを有するニッケル基超合金において達成されてない。
【先行技術文献】
【特許文献】
【００１４】
【特許文献１】日本国特開２００８−０４１５６６Ａ号
【発明の概要】
【発明が解決しようとする課題】
【００１５】
従って、必要な高温特性を有する単結晶及び一方向凝固物品を提供できる３重量％未満のＲｅ含量のニッケル基超合金を提供することが望ましい。
【課題を解決するための手段】
【００１６】
上述の１つ又は複数のニーズは、第二世代（すなわち３重量％Ｒｅ）超合金組成物に比べて少ないＲｅ含量で、必要な熱機械特性、クリープ強度及び耐酸化性を提供できるニッケル基超合金組成物を提供する例示的実施形態により満たされる。
【００１７】
一例示的実施形態は、重量パーセントで、Ｃｒ約５−８、Ｃｏ約６．５−９、Ｍｏ約１．３−２．５、Ｗ約４．８−６．８、Ｔａ約６．０−７．０、存在するならばＴｉ約０．５以下、Ａｌ約６．０−６．４、Ｒｅ約１−２．３、存在するならばＨｆ約０．６以下、存在するならばＣ約０−１．５、存在するならばＢ約０．０１５、残部としてニッケル及び不可避不純物を含み、Ｗの重量％及びＭｏの重量％の合計に対するＲｅの重量％で定義されるＲｅ比率が約０．３未満である、ニッケル基超合金組成物を提供する。
【００１８】
一例示的実施形態は、重量パーセントで、Ｃｒ約５−８、Ｃｏ約６．５−９、Ｍｏ約１．３−２．５、Ｗ約４．８−６．８、Ｔａ約６．０−７．０、存在するならばＴｉ約０．５以下、Ａｌ約６．０−６．４、Ｒｅ約１−２．３、存在するならばＨｆ約０．６以下、存在するならばＣ約０−１．５、存在するならばＢ約０．０１５、残部としてニッケル及び不可避不純物を含む超合金を含むニッケル基単結晶物品を提供する。
【００１９】
一例示的実施形態は、Ｃｒ約５−８、Ｃｏ約６．５−９、Ｍｏ約１．３−２．５、Ｗ約４．８−６．８、Ｔａ約６．０−７．０、存在するならばＴｉ約０．５以下、Ａｌ約６．０−６．４、Ｒｅ約１−２．３、存在するならばＨｆ約０．６以下、存在するならばＣ約０−１．５、存在するならばＢ約０．０１５、残部としてニッケル及び不可避不純物からなり、Ｗの重量％及びＭｏの重量％の合計に対するＲｅの重量％で定義されるＲｅ比率が約０．３未満であるニッケル基超合金組成物から鋳造されたガスタービンエンジン部品を提供する。
【００２０】
本発明と見なされる主題は特に、明細書の末尾で指摘され、明確に主張される。しかし、本発明は、添付図面と併せて以下の記載を参照することにより最も良く理解される。
【図面の簡単な説明】
【００２１】
【図１】比較の持続ピーク低サイクル疲労（ＳＰＬＣＦ）特性のグラフである。
【図２】比較の２１５０°Ｆでのマッハ１速度サイクル酸化試験データのグラフである。
【図３】比較の２０００°Ｆでのマッハ１速度サイクル酸化試験データのグラフである。
【図４】比較の２１５０°Ｆでのマッハ１速度サイクル酸化試験データのグラフである。
【図５】約３重量％のＲｅ含量を有する第二世代ニッケル基超合金に正規化した２１００°Ｆ／１０ｋｓｉでのクリープ破断データのグラフである。
【図６】約３重量％のＲｅを有する第二世代ニッケル基超合金に正規化した１６００°Ｆ、１８００°Ｆ、２０００°Ｆ及び２１００°Ｆでのクリープ破断データのグラフである。
【図７】約３重量％のＲｅを有する第二世代ニッケル基超合金に正規化した２０００°Ｆ及び１６００°ＦでのＳＰＬＣＦデータのグラフである。
【図８】約３重量％のＲｅを有する第二世代ニッケル基超合金に正規化した２０００°ＦでのＳＰＬＣＦデータのグラフである。
【図９】例示的なガスタービンエンジンのタービン翼の概略図である。
【発明を実施するための形態】
【００２２】
いくつかの図全体を通して同一符号が同じ要素を示す図面を参照すると、図９は、ガスタービン翼２２として示されるガスタービンエンジンのコンポーネント品２０を示す。ガスタービン翼２２は、翼２４と、Ｖ字型の継ぎ手の形でガスタービン翼２２をタービンディスク（図示せず）に取り付ける取り付け具２６と、翼２４及び取り付け具２６の中間に介在する横方向に伸びる基盤２８とを含む。一例示的実施形態において、コンポーネント品２０は実質的に単結晶である。つまり、コンポーネント品２０は、少なくとも約８０容量％、より好ましくは約９５容量％であり、単結晶方位を持つ単一結晶粒である。他の結晶方位の微量画分及び小傾角粒界に分離された領域もある。単結晶構造は、当業者に公知の方法で合金組成物の一方向凝固で作られる。別の例示的実施形態において、コンポーネント品２０は一方向に配向した多結晶であり、多結晶では全てが普通に配向した好ましい成長方向を有する少なくともいくつかの粒子がある。
【００２３】
本明細書で述べる合金組成物の使用は、ガスタービン翼２２に限定されず、ガスタービン羽根、ガスタービンエンジンで用いられない物品等の他の物品において用いられ得る。
【００２４】
本明細書で開示する実施形態は、有害作用を最小限にしながら、組成物の熱機械特性、クリープ強度、及び耐酸化性への様々な合金化元素の寄与のバランスをとる。特に断りのない限り、全ての値は重量パーセントで表される。
【００２５】
例えば、本明細書で開示するある実施形態は、少なくとも約５％のクロミウム（Ｃｒ）を含む。約５％未満の量では耐高温腐食性を低下させる。約８％を超える量では位相稠密（ＴＣＰ）相の不安定及び低い耐サイクル酸化性をもたらす。
【００２６】
本明細書で開示するある実施形態は、少なくとも約６．５％から約９％のコバルト（Ｃｏ）を含む。本明細書で開示する他の実施形態は、約７％から約８％のＣｏを含む。より低量のコバルトは合金の安定性を低下させる。より多量になるとガンマプライムソルバス温度を下げ、ひいては高温強度及び耐酸化性に影響する。
【００２７】
本明細書で開示するある実施形態は、約１．３％から２．５％のモリブデン（Ｍｏ）を含む。他の実施形態では、約１．３％から約２．２％のＭｏを含む。固溶体強化をするのには最低値で十分である。最大を超える量では表面不安定性をもたらす。より多量のＭｏはまた、高温腐食性及び耐酸化性の両方に悪影響を与える。
【００２８】
本明細書で開示するある実施形態は、約４．７５％から約６．７５％のタングステン（Ｗ）を含む。より低量のＷは強度を低下させる。より多量になるとＴＣＰ相形成に関して不安定性を生じる。より多量になると更に、酸化能力を下げる。
【００２９】
本明細書で開示するある実施形態は、約６．０％から約７．０％のタンタル（Ｔａ）を含む。他の実施形態では、約６．２５％から約６．５％のＴａを含む。
【００３０】
本明細書で開示するある実施形態は、約６．０％から約６．５％のアルミニウム（Ａｌ）を含む。他の実施形態では、約６．２％から約６．５％のＡｌを含む。
【００３１】
本明細書で開示するある実施形態は、約０．５％以下のチタン（Ｔｉ）を含む。チタンは強力なガンマプライム硬化剤である。任意のＴｉ添加はガンマプライム相を強化し、クリープ性能を改善できる。しかしながら、Ｔｉの添加により、特に約０．５％より高い水準の添加により、耐酸化性は悪影響を受け得る。
【００３２】
本明細書で開示するある実施形態、特に最高温度での用途（すなわちタービン翼）で使用する組成物は、約１．０％から約２．３％のレニウム（Ｒｅ）を含む。これらの水準のＲｅの添加は、超合金の所望の耐高温クリープ性を提供する。Ｒｅはガンマ相に分割する強力な固溶体強化剤である。Ｒｅはゆっくり拡散し、このことがガンマプライム相の粗大化を制限する。
【００３３】
本明細書で開示するある実施形態は、約０．１５％から約０．６％のハフニウム（Ｈｆ）を含む。ハフニウムを利用して被覆合金の耐酸化性及び耐高温腐食性を改善し、塗布された遮熱コーティングの耐用期間を改善する。約０．７％のハフニウム添加は良好であるが、約１％を超える添加は、応力破断特性及び初期の融点に悪影響を与える。
【００３４】
本明細書で開示するある実施形態は、約０．００４％以下のボロン（Ｂ）を含む。Ｂは小傾角粒界にひずみを与え、小傾角粒界を有する成分の許容限度を高める。
【００３５】
ある実施形態において、炭素（Ｃ）は約０．０３％から約０．０６％存在する。下限で十分なＣを供給して、より純粋な融合金を可能にし、耐腐食性の促進を助長する。
【００３６】
ある実施形態において、希土類元素添加物、すなわちイットリウム（Ｙ）、ランタン（Ｌａ）及びセリウム（Ｃｅ）を、任意で約０．０３％以下供給する。これらの添加物は、アルミナ保護膜の保持を高めることにより耐酸化性を改善する。より多量では、鋳肌において鋳型／溶湯の反応を促進し、成分介在物含有量を増加する。
【００３７】
ある例示的実施形態では、単結晶物品を製造するのに利用されるニッケル基超合金が挙げられ、この超合金は、重量パーセントで、Ｃｒ５−８、Ｃｏ６．５−９、Ｍｏ１．３−２．５、Ｗ４．８−６．８、Ｔａ６．０−７．０、Ｔｉ０．０５−０．５、Ａｌ６．０−６．４、Ｒｅ１．０−２．３、Ｈｆ０．１５−０．６、Ｃ０−１．５、Ｂ０−０．０１５、ニッケル及び不可避不純物を含む残部を含む。
【００３８】
ある例示的実施形態では、組成で、Ｃｒ６．０、Ｃｏ７．５、Ｍｏ２．０、Ｗ６．０、Ｔａ６．５、Ｔｉ０、Ａｌ６．２、Ｒｅ１．５、Ｈｆ０．１５−０．６、Ｃ０．０３−０．０６、Ｂ０．００４、残部としてニッケル及び不可避不純物を含む、ニッケル基超合金組成物が挙げられる。
【００３９】
例示的実施形態では、単結晶物品を製造するのに利用されるニッケル基超合金が挙げられ、この超合金は、Ｃｒ約６−７、Ｃｏ約７．５、Ｍｏ約１．５−２．０、Ｗ約５−６．５、Ｔａ約６．５、任意のＴｉ約０．５以下、Ａｌ約６．２、Ｒｅ約１−２．３、Ｈｆ約０．１５−０．６、Ｃ約０．０３−０．０５、Ｂ約０．００４、残部としてニッケル及び不可避不純物を含む。これらの例示的実施形態のいくつかは、３３６０未満のＰ値を更に特徴とし、Ｐ値は上述の関係により決定される。例示的実施形態において、Ｐ値は３２４５未満である。他の例示的実施形態において、Ｐ値は約２９５４から約３２４２に広がる。
【００４０】
本明細書で開示する例示的実施形態は、本明細書においてＷの重量％にＭｏの重量％を加えた合計に対するＲｅの重量％で定義される「Ｒｅ比率」を特徴とする。そのため、本明細書で開示するある実施形態は、高温強度を改善する強力な強化剤であるＲｅの量を、ガンマ強化難揮発性元素であるＷ及びＭｏの量と比較する。
【００４１】
本明細書で開示するある実施形態では、Ｍｏ、Ｗ及びＲｅを含むニッケル基超合金組成物が挙げられ、Ｒｅ比率は約０．３０未満である。比較のために、Ｒｅｎｅ  Ｎ５の組成は、Ｗ５％、Ｍｏ１．５％及びＲｅ３．０％を含み、０．４６のＲｅ比率を生じる。ＰＷＡ−１４８４の組成は、Ｗ６％、Ｍｏ２％及びｒｅ３％を含み、０．３８のＲｅ比率を生じる。ＣＭＳＸ−４の組成は、Ｗ６％、Ｍｏ０．６％及びＲｅ３％を含み、０．４５のＲｅ比率を生じる。
【００４２】
例えば、本明細書で開示する実施形態では、Ｗ約５から約６．５重量％、Ｍｏ約１．５から約２重量％及びＲｅ約１から約２．３重量％を含むニッケル基超合金組成物が挙げられ、Ｒｅ比率は０．３０未満、より好ましくは０．２７未満、より好ましくは０．２５未満である。
【００４３】
本明細書で開示する例示的実施形態では、約２．５重量％未満のＲｅ、並びにＲｅ比率が０．３０未満になるような量のＷ及びＭｏを含むニッケル基超合金組成物が挙げられ、関連のＰ値が約３３６０未満、より好ましくは約３２４５未満である。
【００４４】
本明細書で開示するある実施形態は、Ｒｅｎｅ  Ｎ５、ＰＷＡ−１４８４及びＣＭＳＸ−４に関するデータと同程度のクリープ破断、耐高温酸化性又は持続ピーク低サイクル疲労耐性のうち少なくとも１つを提供し、超合金組成物がＲｅ３％未満、より好ましくはＲｅ２．３％未満、より好ましくはＲｅ２％以下を含み、Ｒｅ比率は０．３未満である。
【００４５】
本明細書で開示するある実施形態では、例えば、Ｃ（０．０６−０．１１％）、Ｂ（０．００８−０．０１５％）及びＨｆ（約１．５％以下）を増量した実施形態を含む、柱状粒子一方向凝固超合金において特に有用であるニッケル基超合金が挙げられる。
【００４６】
以下の表１は、例示的組成、関連のＲｅ比率、及びＰ値を示す。各組成の値は重量％で示され、残部はニッケル及び不可避不純物である。比較のために、Ｒｅｎｅ  Ｎ５の組成、Ｒｅ比率及びＰ値を示す。
【００４７】
以下の表２は、別の例示的組成、関連のＲｅ比率、及び第二世代（すなわちＲｅ３％）ニッケル基超合金に正規化したクリープ破断（ＣＲ）データを示す。表２の例示的組成は、所望のクリープ破断強度を提供できる約１重量％のＲｅを有する組成物を示す。第二世代合金（Ｒｅ３重量％）と第一世代合金（Ｒｅ０重量％）とを比較した表２のデータを、図８に示す。
【００４８】
【表１】
0005490001.tif 000002
【００４９】
【表２】
0005490001.tif 000003
【００５０】
図１は、第一世代超合金を超え、より第二世代超合金と同程度の、本明細書で開示するある実施形態の持続ピーク低サイクル疲労（ＳＰＬＣＦ）特性の改善を示す。第一世代ＳＣ超合金は、多くの高温部品において必要な、熱的・機械的損傷（ＴＭＦ）に対する耐性を持たない。ＳＰＬＣＦは特性の独特な組み合わせにより促進され、その特性のうちの１つが耐酸化性である。ＳＰＬＣＦ又はＴＭＦ性能は、部品内での温度勾配のため、冷却された機械設備にとって重要である。
【００５１】
図２は、２１５０°Ｆでのマッハ１速度サイクル酸化試験の経時的な重量損失を示すデータの比較のグラフであり、本明細書で開示するある実施形態の耐酸化性の改善を示す。
【００５２】
図３は、２０００°Ｆでのマッハ１速度サイクル酸化試験の経時的な重量損失を示すデータの比較のグラフであり、本明細書で開示するある実施形態の耐酸化性の改善を示す。
【００５３】
図４は、２１５０°Ｆでのマッハ１速度サイクル酸化試験の経時的な重量損失を示すデータの比較のグラフであり、本明細書で開示するある実施形態の耐酸化性の改善を示す。
【００５４】
図５は、約３重量％のＲｅ含量を有する第二世代ニッケル基超合金に正規化した２１００°Ｆ／１０ｋｓｉでのクリープ破断データのグラフである。本明細書で開示するある実施形態は、第二世代超合金と比較しても遜色なく、第一世代超合金に対して顕著な改善を示す。ガンマプライム相の安定性は、特に２１００°Ｆを超える温度で、特性の改善に寄与すると考えられる。本明細書で開示するある組成において、２１５０°Ｆでのガンマプライム相の体積分率は第二世代超合金に匹敵する約４６％であり、一般に第一世代超合金よりも大きい。ガンマプライム相の相対安定性はＳＰＬＣＦ耐性のためになり、２１００°Ｆでのクリープ破断特性に良い影響を与える。
【００５５】
第二世代ニッケル基超合金に正規化したクリープ破断データは、本明細書で開示する低Ｒｅ含量の実施形態が第一世代超合金よりも第二世代超合金と同等であることを示す。合金５−合金１４（表１）の１６００°Ｆ、１８００°Ｆ、２０００°Ｆ及び２１００°Ｆでの正規化クリープ破断データを図６に示す。
【００５６】
図７は、約３重量％のＲｅを有する第二世代ニッケル基超合金に正規化した２０００°Ｆ及び１６００°ＦでのＳＰＬＣＦデータのグラフである。
【００５７】
図８は、約３重量％のＲｅを有する第二世代ニッケル基超合金に正規化した２０００°ＦでのＳＰＬＣＦデータのグラフである。
【００５８】
本明細書で開示する超合金組成物は、第二世代超合金で製造した物品と同程度の温度性能を有する単結晶物品を製造するのに使用される。そのように製造された物品は、ガスタービンエンジンの部品である。このような物品は、ガスタービンエンジンの翼又は羽根の翼部材である。そのように製造された物品は、ノズル、シュラウド、スプラッシュプレート又は他の高温部品である。
【００５９】
本明細書で開示するある実施形態は、航空ガスタービンエンジンの高温部品、特に回転翼として、一方向凝固される際に特に有益である。
【００６０】
本明細書で開示する製品の製造方法は、ニッケル、コバルト、クロミウム、モリブデン、タングステン、アルミニウム、タンタル、任意のチタン、３重量％未満のレニウム、任意のハフニウム、任意の炭素、任意のイットリウム、セシウム及びランタンの１つ又は複数を含む原料から、開示の実施形態に記載の化学組成を有するニッケル基単結晶超合金元素材料を用意することを含む。超合金元素材料は、適当な熱処理及び適当なその後の鋳造工程を受ける。
【００６１】
従って、本明細書で開示する超合金組成物は、組成成分の寄与のバランスを取ることにより、少ないＲｅ含量で所望の熱機械特性、クリープ強度、及び耐酸化性を提供する。
【００６２】
本明細書は、最良の実施形態を含む例を用いて本発明を開示し、当業者が本発明を実行し、利用することができるようにするものである。特許可能な本発明の範囲は特許請求の範囲によって定義され、当業者が想到する他の例を含む。このような他の例は、特許請求の範囲の文言と相違しない構造的要素を有する場合又は特許請求の範囲の文言と実質的に相違しない同等の構造的要素を含む場合に、特許請求の範囲内に含まれることを意図している。
【図１】
0005490001.tif 000004
【図２】
0005490001.tif 000005
【図３】
0005490001.tif 000006
【図４】
0005490001.tif 000007
【図５】
0005490001.tif 000008
【図６】
0005490001.tif 000009
【図７】
0005490001.tif 000010
【図８】
0005490001.tif 000011
【図９】
0005490001.tif 000012